"フローリングアクセサリーを製造するための組成または配合であって、前記組成は、一緒に硬化されて前記組成を形成する、第1の配合および第2の配合を含んでおり、前記組成にはハロゲンを含まず、かつフタル酸塩を含まず、前記第1の配合は、10~60phrの量のゴムベースエラストマー材料と、25~80phrの量の第1のオレフィン重合体と、0~35phrの量の高分子可塑剤と、0~30phrの量で提供される少なくとも1つの第2のオレフィン重合体前記第1のオレフィン重合体と異なるもの、または同じものと、少なくとも1つの難燃性材料を含む難燃性システムであって、25~200phrの量で提供される前記難燃性システムと、5~30phrの量で提供される防煙剤/チャー形成剤材料と、2~10のphrの量で提供される反発力減力剤/接着促進剤と、を含み、および、前記第2の配合は、10~40phrの量の第1のオレフィン重合体と、10~40phrの量の、第1のオレフィン重合体と同じまたは異なる第2のオレフィン重合体と、1~25phrの量の高分子可塑剤と、0~25phrの量の相容化剤と、0~100phrの量の、第1のおよび/または第2のオレフィン重合体と同じまたは異なる、少なくとも1つの第3のオレフィン重合体と、1~10phrの量の耐久性促進剤と、5~50phrの量の少なくとも1つの難燃性材料を含む難燃性システムと、1~10phrの量の防煙剤/チャー形成剤材料と、0~5phrの量の安定剤と、を含む組成または配合。前記第1の配合が、0~20phrの量の少なくとも1つの追加のゴムベース材料と、0~10phrの量の少なくとも1つの温度/熱安定剤と、0~20phrの量の少なくとも2つの反応性硬化剤と、0~20phrの量の少なくとも1つの充填剤材料と、0~50phrの量の少なくとも1つの添加剤と、0~10phrの量の少なくとも1つの軽量化剤weightreducermaterialと、0~1phrの量の安定剤と、0~5phrの量の少なくとも1つの潤滑剤と、0~25phrの量の追加の可塑剤と、を更に含む請求項1に記載の組成。前記第2の配合が、0~5phrの量の着色剤と、1~7.5phrの量の少なくとも1つの潤滑剤と、0~10phrの量の温度安定剤と、を更に含む請求項1に記載の組成。前記フローリングアクセサリーは、上塗り層および下塗り層を含む幅木であり、かつ、前記第1の配合は、前記フローリングアクセサリーの前記下塗り層を形成する、および、前記第2の配合は、前記フローリングアクセサリーの前記上塗り層を形成する、請求項1に記載の組成。前記第1の配合の前記ゴムベースエラストマー材料が、約40phrの量で提供される、請求項1に記載の組成。前記ゴムベースエラストマー材料が、エチレンプロピレンジエンモノマ、エチレンプロピレンジエンモノマM-クラスゴム、スチレン-ブタジエンゴム、エチレン-プロピレン共重合体および天然ゴムからなる群から選択される、請求項1に記載の組成。前記第1の配合の前記第1のオレフィン重合体が、約40phrの量で提供される、請求項1に記載の組成。前記第1のオレフィン重合体が、軟質、非晶質ポリオレフィン、ポリプロピレン/ポリプロペンまたはその共重合体、エチレンアルファオレフィン共重合体、エチレン-オクテン共重合体および超低密度エチレン-オクテン共重合体からなる群から選択される、請求項1に記載の組成。前記第1の配合の前記高分子可塑剤が、約5phrの量で提供される、請求項1に記載の組成。前記高分子可塑剤は、非ブルーミング可塑剤である、請求項1に記載の組成。前記高分子可塑剤は、油factusからなる群から選択される、請求項10に記載の組成。前記油は、植物油、大豆、とうもろこし油および加硫された植物油からなる油の群から選択される、請求項11に記載の組成。前記第1の配合の前記少なくとも1つの第2のオレフィン重合体が、約20phrの量で提供される、請求項1に記載の組成。前記少なくとも1つの第2のオレフィン重合体は、ポリオレフィン、ポリエチレン、エチレン酢酸ビニルEVA、EVAエマルジョン類、ポリビニルアセテートPVAC、酢酸ビニルVAMに基づく共重合体、酢酸ビニルエチレンVAEおよびホットメルト系接着剤ホらなる群から選択される、請求項1に記載の組成。前記第1の配合の前記難燃性システムが、約162~175phrの量で提供される、請求項1に記載の組成。前記難燃性システムが、三水和アルミナ、ピロリン酸塩、水酸化マグネシウム、シラン、ステアリン酸処理または無処理の水酸化マグネシウム、シアヌル酸メラミン、ポリリン酸メラミン、リン酸メラミン、雲母およびその誘導体からなる群から選択される少なくとも1つの材料を含む、請求項1に記載の組成。前記難燃性システムが、97.5phrで提供される三水和アルミナ、55phrで提供される水酸化マグネシウムおよび10phrで提供されるポリリン酸メラミンを含む、請求項16に記載の組成。前記難燃性システムが、三水和アルミナから成る、請求項16に記載の組成。前記第1の配合の前記防煙剤/チャー形成剤が、共力剤と組合わせて提供される、請求項1に記載の組成。前記第1の配合の前記防煙剤/チャー形成剤が、少なくとも1つの防煙剤材料および/またはチャー形成剤材料を含む、請求項1に記載の組成。前記第1の配合の前記防煙剤/チャー形成剤は、15phrの量で提供される、請求項1に記載の組成。前記防煙剤/チャー形成剤は、ホウ素化合物、ホウ酸亜鉛、ホウ酸およびホウ砂からなる群から選択される、請求項1に記載の組成。前記反発力減力剤/接着促進剤は、7.5phrの量で提供される、請求項1に記載の組成。前記反発力減力剤/接着促進剤は、急速に再生可能な内容物を有する材料を含む、請求項1に記載の成分。前記反発力減力剤/接着促進剤は、ロジンおよび樹脂からなる群から選択される材料を含む請求項24に記載の成分。前記反発力減力剤/接着促進剤は、トール油ロジン、トール油樹脂、トール油ロジンのエステル、トール油樹脂のエステル、パインロジン、松脂、パインロジンのエステル、松脂のエステルおよび上述に同等の殻抽出物からなるロジンおよび樹脂の群から選択される、請求項25に記載の組成。前記反発力減力剤/接着促進剤が、トール油ロジンである、請求項26に記載の組成。前記安定剤は、約0.25phrの量で提供される、請求項1に記載の組成。前記安定剤が、一次酸化防止剤からなる群から選択される、請求項1に記載の組成。前記安定剤が、テトラキスメチレン3,5-ジ-t-ブチル-4-ヒドロキシ-ヒドロシンナメートメタンおよび、[3[33,5-ジ-tert-ブチル-4-ヒドロキシフェニルプロパノイルオキシ]-2,2-ビス[3-3,5-ジ-tert-ブチル-4-ヒドロキシフェニルプロパノイルオキシメチル]プロピル]3-3,5-ジtert-ブチル-4-ヒドロキシフェニルプロパノエートからなる群から選択される、請求項29に記載の組成。前記少なくとも1つの温度/熱安定剤が、約0.1phrの量で提供される、請求項2に記載の組成。前記少なくとも1つの温度/熱安定剤が、酸化防止剤を含む、請求項2に記載の組成。前記少なくとも1つの温度/熱安定剤が、亜リン酸エステル酸化防止剤/安定剤、チオジエチレンビス[3-3,5-ジ-tert-ブチル-4-ヒドロキシフェニルプロピオナート]、および上記のものの誘導体からなる群から選択される、請求項2に記載の組成。前記少なくとも1つの潤滑剤が、約1.5phrの量で提供される、請求項2に記載の組成。前記少なくとも1つの潤滑剤が、不燃性潤滑剤である、請求項2に記載の組成。前記少なくとも1つの潤滑剤が、遊離酸有機リン酸エステルである、請求項35に記載の組成。前記少なくとも1つの減量剤が、起泡剤、化学発泡剤および密度比に対して高強度を有する中空ガラスマイクロスフェアからなる群から選択される、請求項2に記載の組成。前記中空ガラスマイクロスフェアが、ガラスバブルおよび処理されたガラスバブルからなる群から選択される、請求項37に記載の組成。前記少なくとも1つの減量剤が、0~10phrの量の起泡剤および0~10phrの量のガラスバブルからなる群から選択される少なくとも1つの材料を含む、請求項2に記載の組成。前記少なくとも1つの減量剤が、約0.1phrの量で提供される起泡剤および約3.75phrの量で提供されるガラスバブルからなる群から選択される少なくとも1つの材料を含む、請求項39に記載の組成。前記少なくとも1つの充填剤材料が、急速に再生可能な内容物を有する材料を含む、請求項2に記載の組成前記少なくとも1つの充填剤材料が、急速に再生可能な内容物を有する植物ベース充填剤材料を含む、請求項2に記載の組成。前記少なくとも1つの充填剤材料は、有機、無機および有機と無機の組合せの植物ベース充填剤材料からなる群から選択される、請求項2に記載の組成。前記少なくとも1つの充填剤材料が、クルミ殻、亜麻、オート麦、紙、粉砕紙、布、綿、ボール紙、木粉、トール油ロジン、トール油樹脂、トール油ロジンのエステル、トール油樹脂のエステル、パインロジン、松脂、パインロジンのエステル、松脂のエステル、および、上述に同等の殻抽出物、牡蠣、炭酸カルシウム、タルク、ケイ酸塩、メタケイ酸塩、粘土、合成繊維、天然繊維、および、上述のあらゆる組合せからなる群から選択される、請求項43に記載の組成。前記少なくとも1つの充填剤材料は、約9phrの量で提供されるクルミ殻である、請求項2に記載の組成。前記少なくとも1つの添加剤が、21~30phrの量で提供される、請求項2に記載の組成。前記少なくとも1つの添加剤が、再利用可能な内容物を前記組成に提供するための再利用可能な添加剤材料含む、請求項2に記載の組成。前記少なくとも1つの添加剤は、トール油ロジン、トール油樹脂、トール油ロジンのエステル、トール油樹脂のエステル、パインロジン、松脂、パインロジンのエステル、松脂のエステル、牡蠣、炭酸カルシウム、タルクおよびケイ酸塩からなる群から選択される、請求項2に記載の組成。前記第2の配合の前記第1のオレフィン重合体が、約20phrの量において提供される、請求項1に記載の組成。前記第2の配合の前記第1のオレフィン重合体が、軟質、非晶質ポリオレフィン、ポリプロピレン/ポリプロペンまたはその共重合体、および、エチレンアルファオレフィン共重合体、エチレン-オクテン共重合体、ホモポリマーポリプロピレン、メタクリル酸グリシジルGMAまたは無水マレイン酸MAH基、および、過酸化物からなる群から選択される、請求項1に記載の組成。前記第1のオレフィン重合体が、ポリプロピレンを含む、請求項50に記載の組成。前記第2の配合の前記第2のオレフィン重合体が、約25phrの量で提供される、請求項1に記載の組成。前記第2の配合の前記第2のオレフィン重合体が、ハロゲンおよびフタル酸塩を含まない材料を含み、かつ、前記第2の配合の前記第1のオレフィン重合体と同じか、または異なる、請求項1に記載の組成。前記第2のオレフィン重合体が、軟質、非晶質ポリオレフィン、ポリプロピレン/ポリプロペンまたはその共重合体、エチレンアルファオレフィン共重合体、エチレン-オクテン共重合体、ホモポリマーポリプロピレン、プロピレンベースオレフィンエラストマー材料および高分子または低分子量可塑剤材料からなる群から選択される、請求項1に記載の組成。前記第2の配合の前記少なくとも1つの第3のオレフィン重合体が、約35phrの量で提供される、請求項1に記載の組成。前記第2の配合の前記少なくとも1つの第3のオレフィン重合体が、ハロゲンおよびフタル酸塩を含まない材料を含み、かつ、前記第2の配合の前記第1のオレフィン重合体および前記第2の配合の前記第2のオレフィン重合体と同じか、または異なる、請求項1に記載の組成。前記少なくとも1つの第3のオレフィン重合体が、軟質、非晶質ポリオレフィン、ポリプロピレン/ポリプロペンまたはその共重合体、エチレンアルファオレフィン共重合体、エチレン-オクテン共重合体、ホモポリマーポリプロピレン、および、低分子量可塑剤または高分子可塑剤と組合わせてたポリプロピレンからなる群から選択される、請求項56に記載の組成。前記少なくとも1つの第3のオレフィン重合体が、プロピレンエチレン共重合体である、請求項57に記載の組成。前記第2の配合の前記高分子可塑剤材料が、非ブルーミング可塑剤ある、請求項1に記載の組成。前記第2の配合の前記高分子可塑剤材料が、約15phrの量で提供される、請求項1に記載の組成。前記第2の配合の前記高分子可塑剤材料が、軟質、非晶質ポリオレフィン、ポリプロピレン/ポリプロペンまたはその共重合体、エチレンアルファオレフィン共重合体、エチレン-オクテン共重合体、ホモポリマーポリプロピレン、プロピレンベースオレフィンエラストマー材料、高分子または低分子量可塑剤材料、ポリエチレン、エチレン酢酸ビニルEVA、EVAエマルジョン類、ポリビニルアセテートPVAC、酢酸ビニルVAMまたは酢酸ビニルエチレンVAEを主成分とした共重合体およびホットメルト系接着剤からなる群から選択される、請求項1に記載の組成。前記高分子可塑剤材料は、ポリオレフィンエラストマー材料である、請求項61に記載の組成。前記第2の配合の前記相容化剤材料が、約3~5phrの量で提供される、請求項1に記載の組成。前記第2の配合の前記相容化剤材料が、無水マレイン酸、高性能無水マレイン酸官能化ホモ-ポリプロピレン、ニトリル、ニトリルゴム、変性エチレンアクリレート一酸化炭素ターポリマー、エチレン酢酸ビニルEVAS、ポリエチレン、メタロセンポリエチレン、エチレンプロピレンゴムおよびポリプロピレンからなる群から選択される、請求項1に記載の組成。前記相容化剤材料が、高性能無水マレイン酸官能化ホモポリプロピレンである、請求項64に記載の組成。前記第2の配合の前記難燃性システムは、少なくとも1つの難燃性材料を含む、請求項1に記載の組成。前記少なくとも1つの難燃性材料は、約31~33phrの量で提供される、請求項1に記載の組成。前記第2の配合の前記少なくとも1つの難燃性材料が、三水和アルミナ、三水酸化アルミナ、ピロリン酸塩、水酸化マグネシウム、シランまたはステアリン酸処理水酸化マグネシウム、シアヌル酸メラミン、ポリリン酸メラミン、リン酸メラミン、雲母および上記のものの誘導体からなる群から選択される、請求項1に記載の組成。前記少なくとも1つの難燃性材料が、約10phrの量のポリリン酸メラミンおよび約22.5phrの水酸化マグネシウムを含む、請求項68に記載の組成。前記第2の配合の前記表面耐久性促進剤が、約4phrの量で提供される、請求項1に記載の組成。前記第2の配合の前記表面耐久性促進剤が、機能変性ポリオレフィン、親水性内部添加剤およびシロキサン添加剤からなる群から選択される、請求項1に記載の組成。前記第2の配合の前記防煙剤/チャー形成剤が、約6~8phrの量で提供される、請求項1に記載の組成。前記防煙剤/チャー形成剤が、約7.5phrの量で提供される、請求項72に記載の組成。前記第2の配合の前記防煙剤/チャー形成剤が、ホウ素化合物からなる群から選択される材料である、請求項1に記載の組成。前記ホウ素化合物が、ホウ酸亜鉛、ホウ酸およびホウ砂からなる群から選択される、請求項74に記載の組成。前記第2の配合の前記安定剤材料が、約1.0phrの量で提供される、請求項1に記載の組成。前記第2の配合の前記安定剤材料が、一次酸化防止剤からなる群から選択される、請求項1に記載の組成。前記一次酸化防止剤が、テトラキスメチレン3,5-ジ-t-ブチル-4-ヒドロキシ-ヒドロシンナメートメタンおよび、[3[33,5-ジ-tert-ブチル-4-ヒドロキシフェニルプロパノイルオキシ]-2,2-ビス[3-3,5-ジ-tert-ブチル-4-ヒドロキシフェニルプロパノイルオキシメチル]プロピル]3-3,5-ジ-tert-ブチル-4-ヒドロキシフェニルプロパノエートからなる群から選択される、請求項77に記載の組成。少なくとも1つの追加のゴムベース材料が、EPDM、一般の化学式-C4H9を有するブチル、ポリイソブチレンおよびロジンエステルから成る群から選択される、請求項2に記載の組成。前記ブチルが、n-ブチル、sec-ブチル1-メチルプロピル、イソブチル2-メチルプロピル、tert-ブチル/t-ブチル1,1-ジメチルエチルdimethyllethylおよび、上述のあらゆる異性体からなる群から選択される、請求項79に記載の組成。前記少なくとも1つの追加のゴムベース材料が、約10phrの量で提供される、請求項2に記載の組成。前記少なくとも1つの温度/熱安定剤が、約0.1phrの量で提供される、請求項2に記載の組成。前記少なくとも1つの温度/熱安定剤が、酸化防止剤および安定剤からなる群から選択される少なくとも1つの材料を含む、請求項2に記載の組成。前記少なくとも1つの温度/熱安定剤が、亜リン酸エステル酸化防止剤/安定剤、チオジエチレンビス[3-3,5-ジ-tert-ブチル-4-ヒドロキシフェニルプロピオナート]、および上記のものの誘導体からなる群から選択される、請求項83に記載の組成。前記少なくとも2つの反応性硬化剤が、第1の反応性硬化剤および第2の反応性硬化剤を含み、および、前記第1の反応性硬化剤および前記第2の反応性硬化剤が異なり、かつ、反応性ポリエチレン、メタクリル酸グリシジルGMA、無水マレイン酸MAH基、過酸化物、tert-ブチル過酸化ベンゾエートTBPB、脂環式のエポキシド、脂環式のジエポキシド、高分子ポリマー、高分子量EPDMおよびRCPポリプロピレンからなる群から選択される材料を含む、請求項2に記載の組成。前記第1の反応性硬化剤が、メタクリル酸グリシジル、および、前記第2の反応性硬化剤が、無水マレイン酸である、請求項85に記載の組成。前記少なくとも2つの反応性硬化剤の各々が、約3.75phrの量で提供される、請求項2に記載の組成。前記少なくとも2つの反応性硬化剤を置換するためのより高分子量のポリマーをさらに含む、請求項2に記載の組成。前記より高分子量のポリマーが、高エチレンEPDMおよびRCPポリプロピレンからなる群から選択される、請求項88に記載の組成。前記追加の可塑剤材料が、急速に再生可能な内容物を含み、ハロゲンおよびフタル酸塩を含まない非ブルーミング可塑剤である、請求項2に記載の組成。前記追加の可塑剤は、約15phrの量で提供される、請求項2に記載の組成。前記追加の可塑剤が、アルカン15~40の炭素、環状パラフィン、鉱油、パラフィン油、高分子変性剤、サンオイル、植物油、大豆、亜麻仁油、とうもろこし油および上記のワックス代用品からなる油からなる群から選択される請求項2の組成。前記高分子変性剤は、炭化水素流体である、請求項92に記載の組成。前記少なくとも1つの温度/熱安定剤は、約0.1~0.4phrの量で提供される、請求項3に記載の組成。前記少なくとも1つの温度/熱安定剤が、亜リン酸エステル酸化防止剤/安定剤、チオジエチレンビス[3-3,5-ジ-tert-ブチル-4-ヒドロキシフェニルプロピオナート]、および上記のものの誘導体からなる群から選択される、請求項3に記載の組成。前記着色剤が、約0.8phrの量で提供される、請求項3に記載の組成。前記着色剤が、純粋着色顔料である、請求項3に記載の組成。前記潤滑剤が、ハロゲンおよびフタル酸塩を含まない不燃性潤滑剤を含む、請求項3に記載の組成。前記潤滑剤が、遊離酸有機リン酸エステルである、請求項3に記載の組成。前記潤滑剤が、約3~4phrの量で提供される、請求項3に記載の組成。前記組成が、シート押出加工、熱成形、射出成形、カレンダー加工、異型押出し、ブロー成形およびキャスティングからなる群から選択される方法によって製造される、請求項1に記載の組成。フローリングアクセサリーを製造するための組成であって、前記組成は、一緒に硬化されて前記組成を形成する、第1の配合および第2の配合を含んでおり、前記組成にはハロゲンを含まず、かつフタル酸塩を含まず、前記第1の配合は、ゴムベースエラストマー材料、第1のオレフィン重合体、高分子可塑剤、提供される前記第1のオレフィン重合体と異なるかまたは同じである少なくとも1つの第2のオレフィン重合体、難燃性システムであって、少なくとも1つの難燃性材料、防煙剤/チャー形成剤材料、および反発力減力剤/接着促進剤を含む難燃性システムを含み、および、前記第2の配合は、第1のオレフィン重合体、第1のオレフィン重合体と同じであるかまたは異なる第2のオレフィン重合体、高分子可塑剤、相容化剤、第1のおよび/または第2のオレフィン重合体と同じであるかまたは異なる少なくとも1つの第3のオレフィン重合体、耐久性促進剤、少なくとも1つの難燃性材料を含む難燃性システム、防煙剤/チャー形成剤材料、および安定剤を含み、ならびに、前記組成および前記組成で作られた前記フローリングアクセサリーが、非PVC、無ハロゲン、無フタル酸塩、再処理可能であり、急速に再生可能な内容物を含み、および、前記組成成分は、保管中の長時間に渡っての接着力劣化を避けるように十分な接着性を出すように混合され、かつ、前記組成が、難燃であり、美しいフローリングアクセサリーを生産するために十分に柔らかく柔軟であるような割合で混合される、組成。前記第1の配合が、少なくとも1つの追加のゴムベース材料、少なくとも1つの温度/熱安定剤、少なくとも2つの反応性硬化剤、少なくとも1つの充填剤材料、少なくとも1つの添加、少なくとも1つの軽量化剤、安定剤、少なくとも1つの潤滑剤、および追加の可塑剤をさらに含み、前記組成が、商業的に押出可能であり、アミン促進剤、ビニルベンゼン、天然ゴムアレルゲン、硫黄、フタル酸塩、ハロゲンおよび/または牛海綿状脳症encephalophinesを含んでいるゴム加工添加剤を含まないような配合の、請求項102に記載の組成。前記第2の配合が、着色剤、少なくとも1つの潤滑剤および温度安定剤をさらに含み、前記組成が、商業的に押出可能であり、アミン促進剤、ビニルベンゼン、天然ゴムアレルゲン、硫黄、フタル酸塩、ハロゲンおよび/または牛海綿状脳症encephalophinesを含んでいるゴム加工添加剤を含まないような配合の、請求項102に記載の組成。本発明の好ましい実施例に従って、幅木などのフローリング材料を製造するためのオレフィン-EPDMゴムベース材料を含むプラスチックポリマーの配合または組成が提供される。配合は、熱硬化性または熱可塑性オレフィンベースポリオクテンエチレン/EVAおよびEPDM/ブチルゴムを含む。その配合は、インターナショナルビルディングコードInternationalBuildingCodeIBCおよびASTM要件に従って必要な難燃性仕様を満たし、十分に軟質でおよび柔軟であり、美的製品を提供するために使用され得る。その配合または組成は、従来の幅木に比べて好都合に低いリニアフィート当たりの重量を有する、幅木またはフローリングタイルなどの建築材料を製造するのに使用され得る。本発明は、幅木などの、フローリングおよび建設材料の製造の必要性に対処する。これは、比較的硬くて剛性を有することができ、硬化後のゴムおよび/または熱可塑性配合を使用する従来の技術を改良するためである。本発明は、ゴムベースポリマー混合物である。このゴムベースポリマー混合物は、材料が押し出されるのを容易化し、そして、処理ステップ、処理時間および比重すなわち、増加した、ポンド当たりの部分の減少を見越しており、それによって全体のコスト縮小を生み出す。本発明の配合は、あらゆる望ましい色で生産可能であり、押出し成形可能であり、減じられた処理ステップおよび簡素化された処理のためのより高いスループットスピードで製造可能であり、硬化されたすなわち、加硫される成分を含み、アミン促進剤、天然ゴムアレルゲン、硫黄、フタル酸塩、ハロゲンおよび/または牛海綿状脳症などの、ある一般のゴム加工添加剤をまったく含んでいない。本配合は、どんなに長期間のエージング条件でも、下層の自然な材料/成分が表面または外観で劣化するのを防止するためにデュアル押出しdualextrudeされる。本発明の好ましい実施例による配合は、フローリング材料を製造するのに使用されてもよく、そして、あらゆる関連した環境基準を満たす再生可能な内容物を含み、ゴムベースで、完全に再利用可能で、美的でなめらか、耐かき傷仕上げを含み、そして、ベースオレフィンで特有の低い界面活性を改良する。そして、この環境基準を満たす再生可能な内容物は、少なくとも10の再生可能内容物、その少なくとも5は、工場ベースの急速な再生可能内容物である。好ましい形態の中の本発明は、フローリングおよび他の建築構造材料の準備のための、例えば、ウォールベースwallbaseのための配合である。配合は、腰長押、フローリングおよび床タイル、回り縁などの製造のためにも使うことができる。幅木は、接着を促進するかまたは容易にするためのホットメルトまたはホットメルト様の成分を有する下層、および、上塗り層を有する。下層のホットメルトまたはホットメルト様の成分は、上塗り配合のアクリル接着剤と接着するためのホットメルト接着剤を含む。合成ポリオクテン-ゴムウォールベースは、再生可能な素材内容物を含む。プラスチック押出品加工コストおよび比重は、標準PVC幅木、または硬化ゴムでできた幅木のいずれに比べても著しく低い。本発明の目的は、標準および従来のゴムベース材料に存在するある特性を除去する簡単にされた方法を提供することであり、その方法は、例えば、硬化浴が不要、場合によっては望ましくない硬化配合剤が含まれない、および生産のためのより低いエネルギー所要量などである。エチレン-およびプロピレンベースのプラスチックは、本質的にきれいで、標準ゴム加工方法にある抽出物および副産物がない。本発明は、少なくとも10の基本的な再生可能内容物を提供するために、代用となる天然材料を使用可能にしようとしている。このような代用となる方法は、改良された製造のための材料コストおよび処理の複雑さの両方の減少を可能とする。熱可塑性オレフィンおよびゴムベースポリマーの組合せの使用は、単一ステップ製造法を使用して、従来の処理および/または改良されたプラスチック押出処理に適応することができる。このような使用は、材料消費を減らして、エネルギー使用量を減らす。発明の配合のための材料は、標準ゴムまたはプラスチック共押出または基材の単一押出、例えばゴムポリマーマトリックスの範囲内でプラスチック部材の低レベルの押出加硫を使用して処理することができる。本発明による配合は、ほかの用途にも適用可能である。その用途とは、回り縁に用いられる軽量フォーム、そして、押出タイルまたは、より高いホモポリマーポリマーの使用による増加した硬度の提供、低密度軽荷重量幅木用などである。例えば、より低い密度は、押出機から同じポンド/時間で、より高い産出スピードが可能である。本発明は、また、創意に富んだ組成/配合を作る方法、ならびに、幅木などのフローリングアクセサリーを作る方法に関する。幅木下層は、内蔵ホットメルトタイプの接着成分を含む。これは、低界面エネルギー材料に固有の問題を解決するために、標準接着剤と結合する。下層の配合は、急速に再生可能な品質を促進するための材料を更に含み、その材料は植物ベース材料などである。この植物ベース材料は、植物油、クルミ殻、松根タール松樹液、ロジンおよび紙木材または植物繊維などのを含む。下層の配合は、再生可能な品質を促進するための牡蠣例えば、炭酸カルシウムなどの材料をさらに含む。マルチコートフローリングアクセサリーmulti-coatflooringaccessory材料の上塗りのための本発明の好ましい実施例による配合は、すべての関連したASTMおよび建築規準要件を満たす。特に、ポリマーベースの下層のための配合は、他のオレフィン材料および可塑剤としての油ベビーオイル、鉱油、パラフィンなどのに加えて、ゴムEVAエチレン酢酸ビニルなど、EPDMエチレンプロピレンジエンモノマ、ポリオクテンエチレン、そして、オレフィン材料ポリプロピレンなどである。上塗りおよび下層の配合には、フタル酸塩が全く入っていない。上塗りおよび下層の配合には、充分な材料柔軟性とともに充分な難燃性品質を維持しながら、ハロゲンが全く入っていない。相容化剤材料、例えばエラストマー材料およびポリオレフィンのポリマーすなわち、EXXELOR登録商標は、難燃性材料をとじ込むために使用される。下層の柔軟性を最適化するために、加硫された植物油および松根タールロジンが、下層の配合に含まれている。本発明の1つの非限定的な実施例によって、成分は、関連するASTMおよび建築基準要件を満たすと共に、結合されて、非ハロゲンで、フタル酸塩を含まず、再処理可能で、かつ急速に再生可能である上塗りおよび下層に到達する。最後に言及された好ましい実施例による上塗りの配合も、耐久性すなわち、耐引っかき性をよくし、および外観すなわち、応力白化抵抗をよくするための材料を含む。表面の耐久性および外観を高めるために、添加剤がワックスと組合わされる。その添加剤とは、IRGASURF登録商標、ADMER登録商標またはダウコーニングDowCorning登録商標MB50-001Masterbatchなどである。配合を硬化させる際、混合物は、in-situ低レベル架橋プラスチック硬化すなわち、部分硬化を含む。プラスチックシステムの一部は、配合に耐久性および構造を加えるために、架橋させられるかまたはゲル化させられている。これを達成するために、2つの反応性ポリエチレンGMAおよびMAHなどは、熱があると互いに反応し、溶けて一緒に硬化する。本発明のこの特徴は、このような硬化は、本製品、すなわち、フローリングアクセサリー、特に幅木の製造には一般的に使用されていないという点で新規である。本発明の好ましい実施例の他の特徴は、PVC、フタル酸塩およびいかなるハロゲンをも含まないという特徴を有する幅木であるということであり、かつ、許容範囲の性能品質を有する。その性能品質とは、衝撃抵抗、亀裂抵抗、耐汚染性、熱および耐光性、耐煙性、難燃性、低い保守、優れた柔軟性など、ならびに再処理可能であることなどである。本発明の好ましい実施例のさらなる特徴は、従来の製造処理および設備によって処理されることができるハロゲンおよびフタル酸塩を含まない幅木製品であるということである。本発明の好ましい実施例の他の特徴は、比較的低コストで幅木を製造するためのオレフィンベース配合であることである。本発明の好ましい実施例のさらにもう1つの特徴は、低界面エネルギーのポリマーが本発明の製造で使用されるとき、最終製品と隣接する壁との間の接着性が改良されることである。本発明の好ましい実施例のさらにもう1つの特徴は、すべての関連した建築規準およびASTM要件および仕様を満たしながら、急速に再生可能な内容物を含む幅木の製造のための配合が開発できることである。本発明の他の特徴は、組成/配合を作る方法、ならびに、幅木などのフローリングアクセサリーを作る方法に関する。さらなる本発明の特徴および効果は、以下に続く説明に記載され、そして、一部は、明細書および添付の請求の範囲から明らかになるであろうし、または、本発明の実行によって学ばれるかもしれない。特徴および本発明の他の利点は、明細書および請求項において、特に指し示される要素および組合せによって実現され達成されるであろう。これらおよびその他の目的および利点を達成するために、および、具体化され本明細書に広く記載されている本発明の目的に従って、本発明は、下層および上層または上塗りを含む幅木、および、下層および上層の各々を製造するための配合または組成に関するものである。コスト効率がよいフローリングアクセサリーを製造するための配合または組成を提供するのが本発明の目的である。関連するIBC、ASTM、美的品質、難燃性、煙、耐久性、柔軟性および弾力性要件を満たすフローリングアクセサリーを製造するための配合または組成を提供するのが本発明の他の目的である。再利用可能で、急速に再生可能な内容物/急速に再生可能な材料および天然の充填剤材料を含むフローリングアクセサリーを製造するための配合または組成を提供するのが本発明のさらに他の目的である。充分な粘着力特性を示すフローリングアクセサリーを製造するための配合または組成を提供するのが本発明の他の目的である。フローリングアクセサリーで、その中に一体化された接着成分を有するものを製造するための配合または組成を提供するのが本発明のさらに他の目的である。フタル酸塩およびハロゲンを含んでいない建築材料、例えば、幅木およびフローリングタイルを含むフローリングアクセサリーの製造のための配合または組成を提供するのが本発明のさらに他の目的である。従来の建築材料と比べて低いリニアフィート当たりの重量を有する建築材料、例えば、幅木およびフローリングタイルを含むフローリングアクセサリーの製造のための配合または組成を提供するのが本発明のさらに他の目的である。前述の一般的説明および以下の詳細な説明は、例示的および説明的なだけであり、請求項として、本発明のさらなる説明を提供しようとしていることが理解されるべきである。他の本発明の目的は、後に続く説明から、そして、添付の請求の範囲から明白になるであろう。本発明は、今、その好ましい形態で記載されている。以下の記載では、説明のために、多数の具体的な詳細が、本発明を完全に理解するために記載されている。しかしながら、本発明がこれらの具体的な詳細なしで実行されることは、当業者には明らかである。1つの態様では、本発明は組成に関し、特に、幅木およびフローリングタイルなどの建築およびフローリング材料の製造のための、オレフィンベースの組成に関する。phr本明細書で用いられるは、周知のようにゴムの百重量部当たりの重量部を指す。オレフィンベースの組成という用語は、オレフィンベースの組成が必ずしも配合に適用される必要はないが、積層体のベース、基材または下地を形成するのに適していているオレフィンを含んでいる組成を指す。相容化剤は、少なくとも1つの極性基を有する少なくとも1つのポリオレフィンを含む。相容化剤という用語は、本明細書においては、不混和性のポリマーの混合物に加えられるとき、その界面を変性しおよび/または混合物を安定させる添加剤を指す。相容化剤は、したがって、異なる組成および/または材料の層の間の接着を可能にするまたは改善する。本明細書で参照されるように、そして、前後関係において異なって定められない限り、可塑剤は、それらが加えられる材料の可塑性または流動性を増大する添加剤、または最終製品を柔らかくしその柔軟性を増すためのものである。1つの態様では、本発明の好ましい実施例は、幅木などの建築部材の製造のための下地層を形成するためのオレフィンベースの組成または配合に関する。そして、この組成は、少なくとも1つのオレフィンベースのポリマーと、少なくとも1つの、第1のポリマーと異なるまたは同じ第2のポリマーと、少なくとも1つのゴムベース材料と、少なくとも1つの相容化剤材料と、少なくとも1つの可塑剤例えば、非ブルーミング可塑剤と、少なくとも1つの硬化剤と、少なくとも1つの防煙剤および/またはチャー形成剤と、少なくとも1つの難燃剤と、少なくとも1つの充填剤と、任意に、少なくとも1つの安定剤材料と、任意に少なくとも1つの第2のゴムベース材料と、を含む。本発明の好ましい実施例は、また、幅木などの建築部材の製造のための上塗りまたは上層を形成するためのオレフィンベースの組成または配合に関する。そして、この組成は、少なくとも1つのオレフィンベースのポリマーと、少なくとも1つの可塑剤と、少なくとも1つの相容化剤と、少なくとも1つの第2のポリマーと、少なくとも1つの温度安定剤と、少なくとも1つの難燃剤と、少なくとも1つの防煙剤および/またはチャー形成剤と、製造された製品の耐久性および外観を改善するための少なくとも1つの材料と、を含む。本発明の組成または配合は、全体的に無ハロゲンで、すなわち、組成自体の中にハロゲンを含まない。本発明の組成は、完全に無フタル酸塩でもあり、すなわち、組成自体の中にフタル酸塩を含まない。一般に、本発明の好ましい実施例に従う配合は、次のように分量で提供される。1下層の配合:ゴムベースエラストマー材料10~60phr、好ましくは40phrと、オレフィン重合体25~80phr、好ましくは40phrと、高分子可塑剤0~35phr、好ましくは5phrと、第1のオレフィン重合体と異なるまたは同じである少なくとも1つの第2のオレフィン重合体0~30phr、好ましくは20phrと、少なくとも1つの任意の追加のゴムベース材料0~20phr、好ましくは10phrと、少なくとも1つの難燃剤を含む難燃性システム25~200phr、好ましくは162~175phrと、好ましくは、少なくとも1つの任意の温度/熱安定剤0~10phr、好ましくは0.1phrと、少なくとも1つの任意の反応性ポリエチレン/加硫剤0~10phr、好ましくは3.75phrと、少なくとも1つのさらなる任意の反応性ポリエチレン/加硫剤0~10phr、好ましくは3.75phrと、任意のさらなる可塑剤0~25phr、好ましくは15phrと、煙抑制剤/チャー形成剤5~30phr、好ましくは15phrと、反発力減力剤/粘着力促進剤2~10phr、好ましくは7.5phrと、少なくとも1つの充填剤0~20phr、好ましくは9phrと、少なくとも1つの添加剤材料0~50phr、好ましくは21~30phrと、少なくとも1つの減量剤0~10phr、好ましくは3~4phrと、安定剤0~1phr、好ましくは0.25phrと、および少なくとも1つの潤滑剤0~5phr、好ましくは1.5phr。そして、2上層の配合:オレフィン重合体10~40phr、好ましくは20phrと、第1のオレフィン重合体と同じであるか異なる第2のオレフィン重合体10~40phr、好ましくは25phrと、高分子可塑剤1~25phr、好ましくは15phrと、相容化剤0~25phr、好ましくは3~5phrと、第1のおよび/または第2のオレフィン重合体と同じ、または異なる少なくとも1つの第3のオレフィン重合体0~100phr、好ましくは35phrと、耐久性促進剤1~10phr、好ましくは4phrと、着色剤0~5phr、好ましくは0.8phrと、任意の温度/熱安定剤0~10phr、好ましくは0.1~0.4phrと、少なくとも1つの難燃剤を含む難燃性システム5~50phr、好ましくは31~33phrと、潤滑剤1~7.5phr、好ましくは3~4phrと、防煙剤/チャー形成剤1~10phr、好ましくは6~8phrと、および、安定剤0~5phr、好ましくは1.0phr。これらの範囲以下の、そして、それ以上の他の量は、用いられることができる。下層のための配合第1のポリマーポリマーが無ハロゲンおよび無フタル酸塩である限り、第1のポリマーは、フローリングまたは幅木製品を製造するための配合で従来から使用されている任意のポリマーであることができる。第1のポリマーの役割は、弾力、衝撃抵抗および/または組成の良好な加工性を与えることである。この組成は、オレフィンベースのエラストマー材料配合を作る際に、コスト効率的な方法で使用されるものであるが、これに限定されない。様々な実施例に従って、第1のポリマーは、限定はされないが、軟質、非晶質ポリオレフィン、ポリプロピレン/ポリプロペンまたはその共重合体、そして、エチレンアルファオレフィン共重合体またはエチレン-オクテン共重合体を、含むことができる。非限定的な例として、ENGAGE登録商標ダウDow、EXACT登録商標エクソン社ExxonまたはTAFMER登録商標三井は、本発明によって使用される可能性がある。オレフィン重合体は、25~80phr好ましくは40phrの量で存在してもよい。特定の実施例では、商品名ENGAGE登録商標8130のポリオレフィンエラストマー材料は、40phr約11.26で提供される。これらの範囲以下の、および、それ以上の他の量が用いられ得る。第1のゴムベース材料エラストマー材料が無ハロゲンおよび無フタル酸塩である限り、第1のゴムベースエラストマー材料は、フローリングまたは幅木製品を製造するため配合で従来から使用されている任意のエラストマー材料であることができる。ゴムベースエラストマー材料の役割は、最終製品の剛性を減らすこと、ならびに、その製品に形状を維持させながら、例えば、幅木製品の場合、コーナーの回りで曲げられながら、良好な弾力を与えることであるが、これに限定されない。様々な実施例に従って、ゴムベースエラストマー材料は、限定はされないが、エチレンプロピレンジエンモノマM-クラスゴムEPDM、スチレン-ブタジエンゴムSBR、天然ゴムを含むことができる。非限定的な例として、VISTALON登録商標エクソン社ExxonまたはKuhmo三井は、本発明に従って使用される可能性がある。ゴムベースエラストマー材料は、10~60phr好ましくは40phrの量で存在してもよい。特定の好ましい実施例では、商品名VISTALON登録商標722のゴムベースエラストマー材料は、40phr約11.26で提供される。これらの範囲以下の、および、それ以上の他の量が用いられ得る。高分子可塑剤高分子可塑剤材料が無ハロゲンおよび無フタル酸塩である限り、高分子可塑剤材料特に非ブルーミング可塑剤は、フローリングまたは幅木製品を製造するため配合で従来から使用されている任意の高分子可塑剤材料であることができる。高分子可塑剤材料の役割は、下層を製造するための配合に急速に再生可能な内容物を提供することであるが、これに限定されない。様々な実施例に従って、高分子可塑剤材料は、限定はされないが、油factus、例えば植物油、大豆またはとうもろこし油を含むことができる。非限定的な例として、VVO登録商標、加硫された植物油は、本発明に従って使用される可能性がある。高分子可塑剤材料は、0~35phr好ましくは5phrの量で存在してもよい。特定の好ましい実施例において、商品名ACROFAX登録商標VVO登録商標の下で利用可能な高分子可塑剤材料は、5phr約1.41で提供される。これらの範囲以下の、および、それ以上の他の量が用いられ得る。第2のポリマー少なくとも1つの第2のポリマーが無ハロゲン、かつ無フタル酸塩で、および、第1のポリオレフィンのポリマーと同じまたは異なる限り、少なくとも1つの第2のポリマーは、フローリングまたは幅木製品を製造するための配合で従来から使用されている任意のポリマーであることができる。少なくとも1つの第2のポリマーの役割は、アクリル接着剤後述するへの配合の接着性を促進することである。様々な実施例に従って、少なくとも1つの第2のポリマーは、限定はされないが、それが無ハロゲンおよび無フタル酸塩である限り、ポリオレフィン、ポリエチレン、エチレン酢酸ビニルEVA、ポリビニルアセテートPVACを含むEVAエマルジョン類、酢酸ビニルVAMまたは酢酸ビニルエチレンVAEを主成分とした共重合体または従来技術で使用されている任意の他のホットメルト系接着剤を含むことができる。非限定的な例として、ESCORENE登録商標エクソン社Exxon、EVATANE登録商標Arkemaは、本発明の好ましい実施例に従って使用される可能性がある。EVAなどの少なくとも1つの第2のオレフィン重合体は、0~30phr好ましくは20phrの量で存在してもよい。本発明に従って、他の従来技術において知られている同等の担体ポリマーが、適正なレベルまたは量で使用されてもよいことは理解されるべきである。特定の好ましい実施例において、商品名ESCORENE登録商標UL7710の下で利用可能なエチレン酢酸ビニルは、20phr約5.63で提供される。これらの範囲以下の、および、それ以上の他の量が用いられ得る。少なくとも1つの付加的な任意のゴム材料または樹脂/ロジン材料材料が無ハロゲンおよび無フタル酸塩である限り、少なくとも1つの付加的な任意のゴムベース材料は、フローリングまたは幅木製品を製造するための配合において、従来から使用されている任意の材料であることができる。少なくとも1つの付加的な任意のゴムベース材料の役割は、配合のリバウンドを減らすことであるが、これに限定されない。様々な実施例に従って、少なくとも1つの付加的な任意なゴムベース材料は、限定はされないが、n-ブチル、sec-ブチル1-メチルプロピル、イソブチル2-メチルプロピル、tert-ブチル/t-ブチル1、1-ジメチルエチルdimethyllethylまたは無ハロゲン、無フタル酸塩であるその任意の異性体、または代わりにEPDMを含む、一般の化学式-C4H9を有するブチルを含む。非限定的な例として、ブチル065エクソン社またはEPDMは、本発明の好ましい実施例に従って使用される可能性がある。ブチル065は、0.92の比重を有しているイソブチレンおよびイソプレンの共重合体である。ブチルまたはEPDMは、0~20phr好ましくは10phrの量で存在してもよい。特定の好ましい実施例において、ブチル065エクソン社またはEPDMは、10phr約2.81で提供される。これらの範囲以下の、および、それ以上の他の量が用いられ得る。代替の実施例では、ポリイソブチレンまたはロジンエステルは、適切な量で使用されてもよい。難燃性システム難燃性システムは、フローリングまたは幅木製品を製造するための配合において、従来から使用されている少なくとも1つの難燃性材料を、その難燃性材料が無ハロゲンで、無フタル酸塩であるである限り、含む。難燃性材料の役割は、特定の建築規準およびASTM難燃性要件を満たすために最終製品を製造するための配合に難燃性品質を提供することであるが、これに限定されない。様々な好ましい実施例に従って、少なくとも1つの難燃性材料は、限定はされないが、三水和アルミナ、ピロリン酸塩、水酸化マグネシウム、シランまたはステアリン酸処理-未処置水酸化マグネシウム、シアヌル酸メラミン、ポリリン酸メラミン、リン酸メラミン、雲母またはその誘導体を含むことができる。非限定的な例として、HYMOD登録商標SB36ヒューバーHuberは、本発明の三水和アルミナとして使用されてもよく、VERTEX登録商標/ZEROGEN登録商標Akrochemまたは、FLOMAG登録商標マーチンマリエッタMartinMariettaは、本発明の水酸化マグネシウムとして使用されてもよく、そして、MELAPUR登録商標200Cibaは、本発明のポリリン酸メラミンとして使用されてもよい。ポリリン酸メラミンもチャー形成剤または膨張剤intumescentとして役立つことが理解されるべきである。VERTEX登録商標は、2.36の比重を有するシランまたはステアリン酸処理水酸化処理マグネシウムである。難燃性システムは、25~200phr好ましくは162~175phrの量で存在してもよい。特定の好ましい実施例において、商品名HYMOD登録商標の下で利用可能な三水和アルミナは、97.5phr約27.20で提供され、商品名VERTEX登録商標の下で利用可能な水酸化マグネシウムは、55phr約15.35で提供され、および、商品名MELAPUR登録商標200の下で利用可能なポリリン酸メラミンは、10phr約2.79で提供される。他の特定の好ましい実施例において、全ての難燃性システム材料は、三水和アルミナを含む。これらの範囲以下の、および、それ以上の他の量が用いられ得る。温度/熱安定剤材料が無ハロゲンおよび無フタル酸塩である限り、少なくとも1つの任意の温度/熱安定剤は、フローリングまたは幅木製品を製造するための配合において従来から使用されている任意の安定剤材料であることができる。温度/熱安定剤の役割は、配合を処理する間、望ましくない極端に高い熱または温度を防止することであるが、これに限定されない。例えば、安定剤は、本発明に従って組成に加えられ、組成に熱安定性および/またはUV耐光性を提供することが可能である。熱および光への曝露によって生じる劣化および変色を最小にするために、安定剤は用いることができ、これは、本発明の組成を含んでいる製品を製造するとき遭遇する条件を含んでいる。安定剤は、酸化防止剤、他の安定剤またはそれらの組み合わせたものであることが可能である。様々な好ましい実施例に従って、少なくとも1つの任意の温度/熱安定剤は、限定はされないが、亜リン酸エステル酸化防止剤/安定剤、チオジエチレンビス[3-3,5-ジ-tert-ブチル-4-ヒドロキシフェニルプロピオナート]、または、その無ハロゲンおよび無フタル酸塩であるそれらの誘導体を含むことができる。非限定的な例として、DOVERPHOS登録商標ドーバーDover、IRGANOX登録商標CibaまたはTERM-CHEK登録商標フェロFerroは、本発明に従って使用されてもよい。1つの任意の温度/熱安定剤は、0~10phr好ましくは0.1phrの量で存在してもよい。特定の好ましい実施例において、DOVERPHOS登録商標S480は、0.1phr約0.03で提供される。これらの範囲以下の、および、それ以上の他の量が用いられ得る。反応性硬化剤/耐久性促進剤材料が無ハロゲンおよび無フタル酸塩である限り、少なくとも2つの任意の反応性硬化剤は、フローリングまたは幅木製品を製造するための配合において、従来から使用されている任意の反応性硬化剤材料であることができる。反応性硬化剤の役割は、処理の間、配合の硬化を容易にすることであるが、これに限定されない。様々な好ましい実施例に従って、少なくとも1つの任意の反応性硬化剤は、限定はされないが、メタクリル酸グリシジルGMAまたは無水マレイン酸MAH群を含む反応性ポリエチレンを含む反応性ポリエチレン、過酸化物、tert-ブチル過酸化ベンゾエートTBPB、脂環式のジエポキシドを含む脂環式のエポキシド、高分子量EPDMまたはRCPポリプロピレンを含む高分子ポリマーを含むことができる。非限定的な例として、LOTADER登録商標GMAArkema、LOTADER登録商標3430MAHArkema、VAROX登録商標ヴァンダービルトVanderbiltまたはRADCURE登録商標Radcure硬化剤は、本発明に従って使用されてもよい。本発明の好ましい1つの実施例において、第1の任意の反応性硬化剤は、0~10phr、好ましくは3.75phrの量で存在してもよいメタクリル酸グリシジルであり、第2の任意の反応性硬化剤は、0~10phr、好ましくは3.75phrの量で存在してもよい無水マレイン酸である。特定の好ましい実施例において、LOTADER登録商標GMAは3.75phrで提供され、そして、LOTADER登録商標3430MAHは3.75phrで提供される。これらの範囲以下の、および、それ以上の他の量が用いられ得る。他の好ましい実施例において、メタクリル酸グリシジルGMAまたは無水マレイン酸MAH群の少なくとも1つまたは過酸化物は、本発明の好ましい実施例に従って耐久性促進剤として使用される。非限定的な例として、LOTADER登録商標GMAArkema、LOTADER登録商標3430MAHArkemaは、本発明に従って使用されてもよい。特定の好ましい実施例において、LOTADER登録商標AX8840GMAは2~10phr、好ましくは3.75phrの量で提供され、LOTADER登録商標3430MAHは2~10phr、好ましくは3.75phrの量で提供される。これらの範囲以下の、および、それ以上の他の量が用いられ得る。さらにもう1つの好ましい実施例において、高エチレンEPDMまたはRCPポリプロピレンなどのより高分子量ポリマーは、反応性硬化剤の代わりに使用されてもよい。付加的な任意の可塑剤材料が無ハロゲンおよび無フタル酸塩である限り、任意の付加的な可塑剤材料、特に非ブルーミング可塑剤は、フローリングまたは幅木製品を製造するための配合において、従来から使用されている任意の反応性硬化剤材料であることができる。付加的な可塑剤材料の役割は、下層を製造するための配合に急速に再生可能な内容物を提供することであるが、これに限定されない。様々な好ましい実施例に従って、付加的な可塑剤材料は、限定はされないが、アルカン15~40の炭素または鉱油などの環状パラフィン、炭化水素流体などのポリマー改良剤、サンオイル、植物油、大豆、亜麻仁油、とうもろこし油または同等のワックス代用品を含むことができる。非限定的な例として、鉱油は、本発明の好ましい実施例に従って使用されてもよい。付加的な可塑剤材料としての鉱油は、0~25phr、好ましくは15phrの量で存在してもよい。特定の好ましい実施例において、鉱油または付加的な可塑剤材料としてのパラフィン油は、15phr約4.22で提供される。これらの範囲以下の、および、それ以上の他の量が用いられ得る。防煙剤/チャー形成剤防煙剤/チャー形成剤材料が、無ハロゲンおよび無フタル酸塩である限り、防煙剤/チャー形成剤は、従来技術において知られる共力剤と組み合わせて、フローリングまたは幅木製品を製造するための配合において従来から使用されている少なくとも1つの防煙剤および/またはチャー形成剤材料を含む。防煙剤/チャー形成剤材料の役割は、特定の建築規準およびASTM難燃性要件を満たすために、最終製品を製造するための配合に、防煙材/チャー成形品質を提供することであるが、これに限定されない。様々な好ましい実施例に従って、防煙剤/チャー形成剤または促進剤材料すなわち、表面割れに対するより良好な耐性は、これに限定はされないが、ホウ酸亜鉛、ホウ酸、ホウ砂を含むホウ素化合物を含むことができる。非限定的な例として、AZ467ホウ酸亜鉛は、本発明の好ましい実施例に従って、防煙剤/チャー形成剤として使用されてもよい。AZ467ホウ酸亜鉛は、5~30phr、好ましくは15phrの量で存在してもよい。本発明の好ましい実施例において、AZ467ホウ酸亜鉛は、15phr約4.22で提供される。これらの範囲以下の、および、それ以上の他の量が用いられ得る。反発力減力剤/接着促進剤反発力減力剤/接着促進剤材料が無ハロゲンおよび無フタル酸塩である限り、反発力減力剤/接着促進剤材料は、フローリングまたは幅木製品を製造するための配合において、従来から使用されているいかなる反応性硬化剤材料であってもよい。反発力減力剤/接着促進剤材料の役割は、特定の建築規準およびASTM要件を満たすために、製造された製品の弾力性を減らし、そして、他の表面への製造された製品の接着を促進すること、ならびに上層配合への下層配合の接着を促進することであるが、これに限定されない。本発明の好ましい実施例に従って、反発力減力剤/接着促進剤材料は、急速に再生可能な内容物を有する材料を含む。様々な好ましい実施例に従って、反発力減力剤/接着促進剤材料は、限定はされないが、そのトール油ロジンまたは樹脂およびそのエステル、パインロジンまたは樹脂およびそのエステルまたはあらゆる同等の殻抽出物を含むロジンまたは樹脂を含むことができる。非限定的な例として、トール油ロジンは、本発明の好ましい実施例に従って、反発力減力剤/接着促進剤材料として使用されてもよい。トール油ロジンは、2~10phr、好ましくは7.5phrの量で存在してもよい。特定の好ましい実施例において、トール油ロジンは、7.5phr約2.11で提供される。これらの範囲以下の、および、それ以上の他の量が用いられ得る。充填剤および添加剤少なくとも1つの充填剤材料が、無ハロゲンおよび無フタル酸塩である限り、少なくとも1つの充填剤材料は、フローリングまたは幅木製品を製造するための配合において、従来から使用されている急速に再生可能な充填剤材料のいかなる種類であってもよい。充填剤材料の役割は、急速に再生可能な内容物を促進し、コストを低減し、製造される製品の品質を改良することであるが、これに限定されない。本発明の好ましい実施例に従って、急速に再生可能な充填剤は、急速に再生可能な内容物を製造される製品に提供する植物ベースの充填剤を含む。様々な好ましい実施例に従って、少なくとも1つの充填剤材料は、限定はされないが、有機、無機または有機および無機材料の組合せ、例えば、クルミ殻、亜麻、オート麦、紙、粉砕紙、布、綿、ボール紙、トール油ロジンまたは樹脂およびそのエステルを含んでいる木粉、パインロジンまたは樹脂、および、そのエステル、またはあらゆる同等の殻抽出物、牡蠣、炭酸カルシウム、タルク、ケイ酸塩、メタケイ酸塩、粘土、合成および天然繊維、またはあらゆるそれらの組み合わせを含むことができる。充填剤は、粒子などのいかなる物理的形態であることが可能である。粒子は、他の成分と混合またはブレンドされ、幅木のようなオレフィンベースのフローリングアクセサリーに処理され得るオレフィンベース組成を形成することができる。非限定的な例として、クルミ殻は、少なくとも1つの充填剤として、本発明の好ましい実施例に従って、使用されてもよい。クルミ殻は、0~20phr、好ましくは9phrの量で存在してもよい。特定の好ましい実施例において、クルミ殻は、9phr約8.44で提供される。これらの範囲以下の、および、それ以上の他の量が用いられ得る。添加剤材料が無ハロゲンおよび無フタル酸塩である限り、添加剤材料は、フローリングまたは幅木製品を製造するための配合において、従来から使用されている添加剤材料のいかなる種類であってもよい。添加剤材料の役割は、製造される製品のための配合の再利用された内容物を増加させることであるが、これに限定されない。本発明の好ましい実施例に従って、再利用可能な添加剤材料は、再利用可能な内容物を製造された製品に提供する材料を含む。様々な好ましい実施例に従って、添加剤材料は、限定はされないが、そのトール油ロジンまたは樹脂およびエステル、そのパインロジンまたは樹脂およびエステルまたは任意の同等の殻抽出物、牡蠣または他の同等のシェル内容物、炭酸カルシウム、タルク、ケイ酸塩を含むことができる。添加剤は、粒子などの、混合されるか、または他の成分を混ぜ合わせられ、幅木などのオレフィンベースのフローリングアクセサリーに処理することができるオレフィンベースの組成を形成することが可能な任意の物理的形態であることができる。非限定的な例として、牡蠣の形態などの炭酸カルシウムは、本発明の好ましい実施例に従って添加剤材料として使用されてもよい。牡蠣のような炭酸カルシウムは、0~50phr、好ましくは21~30phrの量で存在してもよい。特定の好ましい実施例において、牡蠣のような炭酸カルシウムは、30phr約8.44で提供される。これらの範囲以下の、および、それ以上の他の量が用いられ得る。減量剤減量剤が無ハロゲンおよび無フタル酸塩である限り、少なくとも1つの減量剤は、フローリングまたは幅木製品を製造するための配合において、従来から使用されているいかなる減量剤であってもよい。減量剤の役割は、製造された製品の強度、耐久性、弾力性、柔軟性または美的品質を損なうことなく製造される製品の全重量を減らすことであるが、これに限定されない。本発明の好ましい実施例に従って、少なくとも1つの減量剤材料は、起泡剤、化学発泡剤、密度に対する高力比を有する中空ガラスマイクロスフェアすなわち、ガラスバブルおよび処理されたガラスバブル、そして、あらゆる他の同等の有機、無機のまたは有機の組合せ、そして、無ハロゲンおよび無フタル酸塩である、当技術分野で知られている無機充填剤または不燃性潤滑剤を含んでもよい。非限定的な例として、EXPANCEL登録商標AkzoNobel起泡剤は本発明の実施例に従って使用されてもよく、そして、3MS38HSガラスバブルは本発明に従って使用されてもよい。本発明の1つの例示的な実施例において、起泡剤は、0~10phr、好ましくは0.01phrの量で存在してもよく、および/または、ガラスバブルは、0~10phr、好ましくは3.75phr約1.06の量で存在してもよい。例えば、EXPANCEL951DU120R起泡剤0.01phrで提供されることができ、および/または、3MS38HSガラスバブルは、3.75phrで提供される。これらの範囲以下の、および、それ以上の他の量が用いられ得る。安定剤安定剤材料が無ハロゲンおよび無フタル酸塩である限り、安定剤材料は、フローリングまたは幅木製品を製造するための配合において、従来から使用されているいかなる安定剤材料であってもよい。安定剤材料の役割は、周知のように、処理の間、配合を安定させることであるが、これに限定されない。本発明の好ましい実施例に従って、安定剤材料は、限定はされないが、一次酸化防止剤、例えばテトラキスメチレン3,5-ジ-t-ブチル-4-ヒドロキシ-ヒドロシンナメートメタンまたは[3-[3-3,5-ジ-tert-ブチル-4-ヒドロキシフェニルプロパノイルオキシ]-2,2-ビス[3-3,5-ジ-tert-ブチル-4-ヒドロキシフェニルプロパノイルオキシメチル]プロピル]3-3,5-ジ-tert-ブチル-4-ヒドロキシフェニルプロパノエートであってもよい。非限定的な例として、DOVERNOX登録商標ドーバーは、本発明の好ましい実施例に従って、ならびに、Ciba、SongwonまたはフェロFerroによるあらゆる同等の安定剤も使用されてもよい。本発明の好ましい一実施例において、安定剤は、0~1phr好ましくは0.25phrの量で存在する。特定の好ましい実施例において、DOVERNOX登録商標10安定剤は、0.25phr約0.07で提供される。これらの範囲以下の、および、それ以上の他の量が用いられ得る。潤滑剤潤滑剤材料が無ハロゲンおよび無フタル酸塩である限り、潤滑剤材料、特に不燃性潤滑剤は、フローリングまたは幅木製品を製造するための配合において、従来から使用されているあらゆる潤滑剤材料であることができる。潤滑剤材料の役割は、配合の処理を容易にするために、下層を製造するための配合に潤滑剤内容物を提供することであるが、これに限定されない。様々な好ましい実施例に従って、潤滑剤材料は、限定はされないが、ハロゲンおよびフタル酸塩を含まない、遊離酸有機リン酸エステルなどのあらゆる従来の不燃性潤滑剤を含むことができる。非限定的な例として、VANFRE登録商標Specialヴァンダービルト安定剤材料は、本発明の好ましい実施例に従って使用されてもよい。本発明の好ましい一実施例において、潤滑剤材料は、約0~5phrの量で存在する遊離酸有機リン酸エステルである。特定の好ましい実施例において、VANFRE登録商標AP-2SPECIALは、約1.5phr約0.42で提供される。これらの範囲以下の、および、それ以上の他の量が用いられ得る。上塗りのための配合第1のポリマーポリマーが無ハロゲンおよび無フタル酸塩である限り、第1のポリマーはフローリングまたは幅木製品を製造するための配合において、従来から使用されている任意のポリマーであることができる。第1のポリマーの役割は、製品の製造のための配合の処理および/または硬化を容易にすること、ならびに、強さおよび剛性品質を製造される上塗り層に提供することであるが、これに限定されない。様々な好ましい実施例に従って、第1のポリマーは、限定はされないが、軟質、アモルファスポリオレフィン、ポリプロピレン/ポリプロペンまたはその共重合体、そして、エチレンアルファオレフィン共重合体またはエチレン-オクテン共重合体、ならびに、ホモポリマーポリプロピレン、メタクリル酸グリシジルGMAまたは無水マレイン酸MAH群、または加硫のための過酸化物を含むことができる。非限定的な例として、ENGAGE登録商標ダウ、EXACT登録商標エクソン社、TAFMER登録商標三井、INOES登録商標Inoes、LOTADER登録商標GMAArkemaまたはLOTADER登録商標3430MAHArkemaは、本発明の好ましい実施例に従って使用されてもよい。オレフィン重合体は、10~40phr好ましくは20phrの量で存在してもよい。特定の好ましい実施例において、商品名INOES登録商標ROlc-00の下で利用可能なポリプロピレンは、20phr約12.65で提供される。これらの範囲以下の、および、それ以上の他の量が用いられ得る。第2のポリマーポリマーが無ハロゲンおよび無フタル酸塩である限り、第2のポリマーは、フローリングまたは幅木製品を製造するための配合において、従来から使用されている任意のポリマーであることができ、そして、第1のポリマーと同じまたは異なる。第2のポリマーの役割は、製品の製造のための配合の処理および/または硬化を容易にすること、ならびに、製造される上塗り層の応力白化または応力結晶化を低減することであるが、これに限定されない。様々な好ましい実施例に従って、第2のポリマーは、限定はされないが、軟質、アモルファスポリオレフィン、ポリプロピレン/ポリプロペンまたはその共重合体、そして、エチレンアルファオレフィン共重合体またはエチレン-オクテン共重合体、ならびに、ホモポリマーポリプロピレン、プロピレン系オレフィンエラストマー材料、または適切な重合または低分子量可塑剤材料を含むことができる。非限定的な例として、ENGAGE登録商標ダウ、VISTAMAXX登録商標エクソン社、TAFMER登録商標三井、INOES登録商標Inoesは、本発明の好ましい実施例に従って使用されてもよい。オレフィン重合体は、10~40phr好ましくは25phrの量で存在してもよい。特定の好ましい実施例において、商品名VISTAMAXX登録商標6102の下で利用可能なプロピレン系オレフィンエラストマー材料は、25phr約18.81で提供される。これらの範囲以下の、および、それ以上の他の量が用いられ得る。第3のポリマーポリマーが無ハロゲンおよび無フタル酸塩である限り、第3のポリマーは、フローリングまたは幅木製品を製造するための配合において、従来から使用されている任意のポリマーであることができ、そして、第1のポリマーおよび/または第2のポリマーと同じまたは異なる。第3のポリマーの役割は、製品の製造のための配合の処理および/または硬化を容易にすること、ならびに、強さおよび剛性品質を製造された上塗り層に提供することであるが、これに限定されない。特に、好ましい実施例による第3のポリマーは、処理の間、第2のポリマーの望ましくない過剰な粘着性を防ぐため、ならびに、処理の間、第1のポリマーホモポリマーの剛性を減少させるために提供される。様々な好ましい実施例に従って、第3のポリマーは、限定はされないが軟質、アモルファスポリオレフィン、ポリプロピレン/ポリプロペンまたはその共重合体、そして、エチレンアルファオレフィン共重合体またはエチレン-オクテン共重合体、ならびに、ホモポリマーポリプロピレン、または適切な量の低分子量可塑剤または高分子可塑剤と組合わせたポリプロピレンを含むことができる。非限定的な例として、ENGAGE登録商標ダウ、EXACT登録商標エクソン社、TAFMER登録商標三井、INOES登録商標InoesまたはVERSIFY登録商標ダウは、本発明の好ましい実施例に従って、使用されてもよい。オレフィン重合体は、約35phrの量で存在してもよい。特定の好ましい実施例において、商品名VERSIFY登録商標2300の下で利用可能なプロピレンエチレン共重合体は、35phr約22.14で提供される。これらの範囲以下の、および、それ以上の他の量が用いられ得る。高分子可塑剤高分子可塑剤材料が無ハロゲンおよび無フタル酸塩である限り、高分子可塑剤材料、特に非ブルーミング可塑剤は、フローリングまたは幅木製品を製造するための配合において、従来から使用されている任意の高分子可塑剤材料であることができる。高分子可塑剤材料の役割は、製造された製品の形成を容易にするために処理の間、上塗り層を軟化することであるが、これに限定されない。様々な好ましい実施例に従って、ポリマーが無ハロゲンおよび無フタル酸塩である限り、高分子可塑剤は、限定はされないが、軟質、アモルファスポリオレフィン、ポリプロピレン/ポリプロペンまたはその共重合体、そして、エチレンアルファオレフィン共重合体またはエチレン-オクテン共重合体、ならびに、ホモポリマーポリプロピレン、プロピレン系オレフィンエラストマー材料、または適切な重合または低分子量可塑剤材料、ポリエチレン、エチレン酢酸ビニルEVA、ポリビニルアセテートPVAc酢酸ビニルVAMまたは酢酸ビニルエチレンVAEを主成分とした共重合体を含むEVAエマルジョン類、または従来技術で使用されている任意の他のホットメルト系接着剤を含むことができる。非限定的な例として、ENGAGE登録商標ダウ、VISTAMAXX登録商標エクソン社、TAFMER登録商標三井、INOES登録商標Inoes、ESCORENE登録商標エクソン社、EVATANE登録商標Arkemaは、本発明の好ましい実施例に従って使用されてもよい。高分子可塑剤材料は、1~25phr、好ましくは15phrの量で存在してもよい。特定の好ましい実施例において、商品名ENGAGE登録商標8130の下で利用可能なポリオレフィンエラストマー材料である高分子可塑剤は、15phr約9.49で提供される。これらの範囲以下の、および、それ以上の他の量が用いられ得る。相容化剤相容化剤材料が無ハロゲンおよび無フタル酸塩である限り、相容化剤材料は、フローリングまたは幅木製品を製造するための配合において、従来から使用されている任意の相容化剤材料であることができる。相容化剤材料の役割は、配合の中の難燃性成分を結合することであるが、これに限定されない。相容化剤は、ポリオレフィンマトリックスおよび充填剤のためのカップリング剤または界面結合剤として作用するものでもあり、その結果カレンダー工程で良好な粘着性を提供する。様々な好ましい実施例に従って、相容化剤材料は、限定はされないが、高性能無水マレイン酸官能化ホモ-ポリプロピレンを含んでいる無水マレイン酸、ニトリルまたはニトリルゴム、変性エチレンアクリレート一酸化炭素ターポリマー、エチレン酢酸ビニルEVA、ポリエチレン、メタロセンポリエチレン、エチレンプロピレンゴムおよびポリプロピレンを含むことができる。非限定的な例として、EXXELOR登録商標エクソン社、FUSABOND登録商標デュポンは、本発明に従って使用されてもよい。本発明の好ましい実施例において、相容化剤材料は、高性能無水マレイン酸官能化ホモ-ポリプロピレンであり、それは、0~25phr、好ましくは3~5phrの量で存在してもよい。特定の好ましい実施例において、商品名EXXELOR登録商標PO1020の下で利用可能な高性能無水マレイン酸官能化ホモ-ポリプロピレンは、3~5のphr約1.89で提供される。これらの範囲以下の、および、それ以上の他の量が用いられ得る。難燃性システム難燃性システムが無ハロゲンおよび無フタル酸塩である限り、難燃性システムは、フローリングまたは幅木製品を製造するための配合において、従来から使用されている少なくとも1つの難燃性材料を含む。少なくとも1つの難燃性材料の役割りは、特定の建築規準およびASTM難燃性要件を満たすために、最終製品を製造するための配合に、難燃性品質を提供することであるが、これに限定されない。様々な好ましい実施例に従って、少なくとも1つの難燃性材料は、限定はされないが、三水和アルミナ、三水酸化アルミナ、ピロリン酸塩、水酸化マグネシウム、シランまたはステアリン酸処理水酸化処理マグネシウム、シアヌル酸メラミン、ポリリン酸メラミン、リン酸メラミン、雲母またはその誘導体を含むことができる。非限定的な例として、HYMOD登録商標SB36ヒューバーは、本発明の好ましい実施例に従う三水和アルミナとして使用されてもよく、VERTEX登録商標/ZEROGEN登録商標Akrochem、ATH登録商標河南またはFLOMAG登録商標マーチンマリエッタは、本発明の好ましい実施例に従う水酸化マグネシウムとして使用されてもよく、そして、MELAPUR登録商標200Cibaは、本発明の好ましい実施例に従うポリリン酸メラミンとして使用されてもよい。ポリリン酸メラミンもチャー形成剤、または、膨張剤intumescentとして役立つことが理解されるべきである。VERTEX登録商標は、2.36の比重を有するシランまたはステアリン酸処理-非処置水酸化マグネシウムである。難燃性システムは、5~50のphr、好ましくは31~33phrの量で存在してもよい。特定の好ましい実施例において、商品名MELAPUR登録商標200の下で利用可能なポリリン酸メラミンは、10phr約7で提供され、そして、商品名VERTEX登録商標の下で利用可能な水酸化マグネシウムは、22.5phr約14.23で提供される。これらの範囲以下の、および、それ以上の他の量が用いられ得る。温度/熱安定剤温度/熱安定剤が無ハロゲンおよび無フタル酸塩である限り、少なくとも1つの任意の温度/熱安定剤は、フローリングまたは幅木製品を製造するための配合において、従来から使用されている任意の温度/熱安定剤であることができる。温度/熱安定剤の役割は、配合の処理の間、望ましくない極端に高い熱または温度を防止することであるがこれに限定されない。様々な好ましい実施例に従って、少なくとも1つの任意の温度/熱安定剤は、限定はされないが、亜リン酸エステル酸化防止剤/安定剤、チオジエチレンビス[3-3,5-ジ-tert-ブチル-4-ヒドロキシフェニルプロピオナート]、または、無ハロゲンおよび無フタル酸塩であるその誘導体を含むことができる。非限定的な例として、DOVERPHOS登録商標ドーバー、IRGANOX登録商標CibaまたはTERM-CHEK登録商標フェロは、本発明の好ましい実施例に従って使用されてもよい。1つの任意の温度/熱安定剤は、0~10phr、好ましくは0.1phrの量で存在してもよい。特定の好ましい実施例において、商品名DOVERPHOS登録商標S480の下で利用可能な温度/熱安定剤は、0.4phr約0.25で提供される。これらの範囲以下の、および、それ以上の他の量が用いられ得る。耐久性促進剤表面耐久性促進剤材料が無ハロゲンおよび無フタル酸塩である限り、表面耐久性促進剤材料は、フローリングまたは幅木製品を製造するための配合において、従来から使用されている任意の耐久性促進剤材料であることができる。耐久性促進剤材料の役割は、製造された製品の上塗り層に抵抗体層を提供すること、例えば、耐薬品性、耐引っかき性を促進することであるが、これに限定されない。様々な好ましい実施例に従って、耐久性促進剤材料は、限定はされないが、機能変性ポリオレフィン、親水性内部添加剤またはシリコーンベースの表面耐久性促進剤例えばシロキサン添加剤を含むことができる。非限定的な例として、商品名IRGASURF登録商標Ciba、ADMER登録商標三井、クラリアントまたはMultibatchDowCorning登録商標MB50-001MasterbatchポリプロピレンPPホモポリマーにおいて分散する超高分子量シロキサン重合体の50を含んでいる小球形にされた配合の下で利用可能な耐久性促進剤材料は、1~10phr、好ましくは4phrの量で、本発明の好ましい実施例に従って使用される。特定の好ましい実施例において、商品名MultibatchDowCorning登録商標MB50-001Masterbatchの下で利用可能な耐久性促進剤材料は、4phr約2.53で提供される。これらの範囲以下の、および、それ以上の他の量が用いられ得る。防煙剤/チャー形成剤防煙剤/チャー形成剤が無ハロゲンおよび無フタル酸塩である限り、防煙剤/チャー形成剤は、フローリングまたは幅木製品を製造するための配合において、従来から使用されている任意の防煙剤および/またはチャー形成剤材料の少なくとも1つを含む。防煙剤/チャー形成剤材料の役割は、特定の建築規準およびASTM難燃性要件を満たすために最終製品を製造するための配合に防煙剤/チャー形成剤材料品質を提供することであるが、これに限定されない。様々な好ましい実施例に従って、防煙剤/チャー形成剤または促進剤材料すなわち、表面割れに対するより良好な耐性は、限定はされないが、ホウ酸亜鉛、ホウ酸、ホウ砂を含むホウ素化合物を含むことができる。非限定的な例として、AZ467ホウ酸亜鉛は、本発明の好ましい実施例に従う防煙剤/チャー形成剤として使用されてもよい。AZ467ホウ酸亜鉛は、1~10phr、好ましくは6~8phrの量で存在してもよい。特定の好ましい実施例において、AZ467ホウ酸亜鉛は、7.5phr約4.74で提供される。これらの範囲以下の、および、それ以上の他の量が用いられ得る。着色剤着色剤が無ハロゲンおよび無フタル酸塩である限り、少なくとも1つの任意の着色剤が含まれてもよく、その着色剤は、フローリングまたは幅木製品を製造するための配合において、従来から使用されているものである。着色剤の役割は、製造された製品に美的カラー品質を提供することであるが、これに限定されない。本発明の好ましい実施例に従って、着色剤は、非重金属色素を有するポリオレフィン担体系を含む。様々な好ましい実施例に従って、着色剤は、0~5phr、好ましくは0.8phrの量で存在してもよい。特定の好ましい実施例において、着色剤は、0.8phrすなわち、1/3~約5重量間の範囲で提供される。これらの範囲以下の、および、それ以上の他の量が用いられ得る。例えば、純粋着色顔料Ciba社のSheperdまたはLanxesなどは、0.3phrという少量で使用されうる。安定剤安定剤材料が無ハロゲンおよび無フタル酸塩である限り、安定剤材料は、フローリングまたは幅木製品を製造するための配合において、従来から使用されているいかなる安定剤材料であってもよい。安定剤材料の役割は、周知のように、処理の間、配合を安定させることであるが、これに限定されない。本発明の好ましい実施例に従って、安定剤材料は、限定はされないが、一次酸化防止剤、例えばテトラキスメチレン3,5-ジ-t-ブチル-4-ヒドロキシ-ヒドロシンナメートメタンまたは[3-[3-3,5-ジ-tert-ブチル-4-ヒドロキシフェニルプロパノイルオキシ]-2,2-ビス[3-3,5-ジ-tert-ブチル-4-ヒドロキシフェニルプロパノイルオキシmethyl]プロピル]3-3,5-ジ-tert-ブチル-4-ヒドロキシフェニルプロパノエートであってよい。非限定的な例として、DOVERNOX登録商標ドーバーは、Ciba、Songwonまたはフェロによる任意の同等の安定剤と同様に、本発明の好ましい実施例に従って使用されてもよい。本発明の好ましい一実施例において、安定剤は、0~5phr、好ましくは1.0phrの量で存在してもよい。特定の好ましい実施例において、DOVERNOX登録商標10安定剤は、1.0phr約0.6で提供される。これらの範囲以下の、および、それ以上の他の量が用いられ得る。潤滑剤潤滑剤材料が無ハロゲンおよび無フタル酸塩である限り、潤滑剤材料、特に不燃性潤滑剤は、フローリングまたは幅木製品を製造するための配合において、従来から使用されている任意の潤滑剤材料であることができる。潤滑剤材料の役割は、配合の処理を容易にするために、下層を製造するための配合に潤滑剤内容物を提供することであるが、これに限定されない。様々な好ましい実施例に従って、潤滑剤材料は、限定はされないが、ハロゲンおよびフタル酸塩を含まない任意の従来の不燃性潤滑剤、例えば遊離酸有機リン酸エステルを含むことができる。非限定的な例として、VANFRE登録商標Specialヴァンダービルト加工助剤は、本発明の好ましい実施例に従って使用されてもよい。本発明の好ましい一実施例において、潤滑剤材料は、約1~7.5phr、好ましくは3~4のphrの量で存在する可能性がある遊離酸有機リン酸エステルである。特定の好ましい実施例において、VANFREAP-2SPECIALは、3.75phr約2.37で提供される。これらの範囲以下の、および、それ以上の他の量が用いられ得る。本発明によるオレフィンベースの組成は、幅木などのフローリングアクセサリーの製造のための任意の従来の方法によって作られ得る。従来技術において知られる数々の方法によって、オレフィンベースの組成は、処理することができる。この数々の方法は、例えば、限定はされないが、シート押出加工、熱成形、射出成形、カレンダー加工、異型押出し、ブロー成形およびキャスティングを含んでいる。例えば、オレフィンベースの組成は、組成の成分を混合するかまたはツインスクリューtwinscrew、シングルスクリューsinglescrew、バンブリーミキサ、スロットダイまたはローラー型を有する押出機または混合物を形成する任意のそれらの組み合わせで組成を押し出すことによって作製され得る。組成は、成分の融解点に近い、または、それより上の温度で、そこにおいて、使用される特定の成分を処理することによって処理することができる。以下の実施例は、本発明を、特に、従来の製造法で幅木を製造するために、示すことを目的としている。本発明は以下の実施例で例示される。この実施例において、部分partsは、特に明記しない限り重量による比率proportionsbyweightである。例1一般配合例2上塗り下層例2で示す実施例は、ローラーダイまたはスロットダイslotdieで、またはロールスタック処理法rollstackprocessingmethodの中に容易に流れ、さらに、フレーミングflaming、くん焼smolderingおよび建築規準仕様およびASTM要件に従った接着試験を通過する。例2で示す実施例は、またバンブリーミキサで容易に混ざる。本発明の配合は、幅木または他の建築物アクセサリー、配合を製造するための周知の従来の処理によって作られ得る。幅木は、周知の従来の処理によって、比較的急速に、容易に、そして、経済的に製造され得る。幅木は、押出に適している、上記の組成から作られる。図1を参照すると、素材は、従来の供給ユニット20から押出機に供給される。組成は、図1に示すように2つの別個の押出機、主押出機22および副押出機24から押し出される。押出機22、24は、幅木を製造するために従来技術において周知の標準押出機であることができる。主押出機22は、素材を押出可能な状態にするために、素材を加熱して、適切なダイに下層材料を押し出す。この下層材料は、最終仕上げ幅木の約90を占め、幅木の断面を有する前部壁を含む。副押出機24は、素材を流体状態まで同様に加熱し、薄い上塗り層をもたらすために適切なダイに素材を押し出す、薄い上塗り層は、最高約6インチの高さおよび1/4インチまでの厚さを有する幅木のためには、好ましくは、著しく高品質の材料で約0.010インチから0.012までの厚さを有する。これは、高品質な材料と呼ばれる。その理由は、色が十分に染まり、上塗り層に充填剤がないからである。この非常に高品質な材料は、仕上げられた幅木材料の約10を占める。押出の間の軟化されたプラスチックの流れは、それぞれのダイを通って押出生産ラインに沿ってのさらなる流れを妨げるのに十分なほど冷えてはいない。示された例示的処理において、押出機22、24の下流に示される多数個ダイ26は熱い状態にとどまり、そしてこのように、配合は早く流れて生産時間を低減する。多数個ダイ26は、半分溶けた材料をダイから流すような複数の機械加工された部品から成る。押出し材料は、押出機によって発生させられる力によって、ダイを強制的に通過させられる。材料がダイ26を通過するにつれて、幅木の形状に形成されていく。ダイ26は、前面壁および背面壁の形状を定めることによって、幅木の断面形状を決める。ある具体例では、幅木は、最も広い点で厚さ1/8インチ、高さ6インチである。背面壁は、その外側表面上のリブ、溝、その混在物または他の表面凹凸を有することができる。これらには、取り付けの際、接着剤が塗布され、背面からの接着剤の流れを妨げることができる。一般に一様な厚みによって、一様な冷却のためのほぼ変化のない厚みが与えられる。しかしながら、温度は、それ自身の重量による下垂を防止するのに十分なほど低くなければならない。幅木のなめらかで、仕上げられた外観および断面形状を得るためには一様な冷却が必要とされる。幅木を作成するために用いる処理は、次のようであろう。本発明による組成は、主押出機22および副押出機24の両方に流れ込む、または、さもなければ移動させられ、そして、両方とも多数個ダイ26に供給される。上述の通り、幅木の下層は主押出機22から、そして、上塗り層は副押出機24から流れる。幅木の前面壁の外側または断面は、断面カットによって形成されるか、ダイ26の中で与えられる。主押出機22は、6インチのサーマティックデイビススタンダードThermaticDavisStandardであることができる。副押出機24は、2.5インチのデイビススタンダードDavisStandardであることができる。ダイ26は、様々な断面を有する幅木を形成することができる。それらは、底面にリップを有する楔形、平坦な面上の波うち形状などである。個別のダイが、断面形状のスタイルごとに使用される。ダイ26の中で、図1に示すように、押出される固体プラスチックは、所要の断面形状に作られる。材料はダイ26の中を流れ、そして、材料がダイ26に入って出るまで1、2秒かかる。ダイの中の温度は、300°Fと325°Fとの間であることができる。幅木下層材料および細い上塗り層は、ダイ26において完全に一緒に溶解させられ、流体のプラスチック材料を作る。この溶解が行われるのは、押出機を通って材料が動くことによる圧力とダイの中の制限的な開口を通って動く材料の抵抗との組合せ、および、幅木材料の約325°Fの温度における内部熱による。これは、ダイの中で約3000psiの最高圧力を発生させる。押出機22および24によって発生した圧力により、壁幅木材料は、ダイ26を通って押込まれて出てくる。ダイ26から、幅木は、まず最初に、押出機オペレータによって、材料が機械式または電動式引出機50に到達するまで、2つの冷却タンクの長さだけ手動で引かれる。各タンク42は少なくとも1つの蛇口52を有する。タンクは、30フィート9メートルまたは40フィート12メートルのどちらかである。タンクは、ダイ26の方へ、そして、それから離れて移動することができるように車輪に乗せることが可能である。浴槽には、50°F~60°F10°C~16°Cの温度範囲の冷却水が入れてあり、押出された柔らかい幅木を冷却する。浴槽に入ったときの幅木の温度は、300°F150°Cを超えている。冷却タンク42から現れた後に、幅木は、機械式または電動式引出機50によって係合される。引出機50は、Goodmanであることができ、それは一定速度に保たれる。この一定速度は、ダイ26から引出されたときの押出された幅木が確実に一定サイズであるために、15から20FPMの範囲にある。そして、押出された幅木は、カッター54に移って、所定のまたは所望の長さに切られる。幅木は通常8フィートの長さで切られるが、任意の長さで切られることができ、そして、それにふさわしい包装が利用可能でなければならない。押出機22、24の温度は、275°Fから350°Fにわたることが可能で、機械の速度設定は、押出機上で20RPMから40RPMにわたり、そして、引出機50の速度設定は、幅木の寸法または厚さをコントロールする。これらの設定は、初めに固定され、サイズの整合性を保証するためにモニタされなければならない。一旦運転速度および成形品の寸法が決められると、幅木は出荷のために切られて、パックされる。以上に記載されてきたことは、好ましい本発明の態様である。本発明を記載するために、構成部品や方法のあらゆる考えられる組合せを記載することは勿論可能ではないが、当業者は、本発明の多くの更なる組合せおよび入れ替えが可能であることを認めるであろう。したがって、本発明は、添付の請求項の精神と範囲に入る、すべてのこのような変更、組合せ、修正、および変化を包含することを意図している。"